(57)【要約】      （修正有）【課題】指先に貼付することにより、スマートフォンの画面をフリックしても、皮脂で画面を汚染することがない指用のスマートフォン操作用貼付材を提供する。【解決手段】フィルムまたは布帛からなる柔軟性のある支持体層２と、粘着剤層３、任意のその他の層４、剥離シート５をこの順に備え、すべり性試験におけるすべり角度が２５°以下であり、支持体層２、粘着剤層３および任意のその他の層４の厚さの合計が４５０μｍ以下である貼付材により、指先を保護しつつ、スマートフォン操作が可能となった。【選択図】図１
0003204146.tif 000002
【実用新案登録請求の範囲】
【請求項１】
フィルムまたは布帛からなる柔軟性のある支持体層と、粘着剤層、任意のその他の層、剥離シートをこの順に備え、
すべり性試験におけるすべり角度が２５°以下であり、
支持体層、粘着剤層および任意のその他の層の厚さの合計が４５０μｍ以下である、
指用のスマートフォン操作用貼付材。
【請求項２】
粘着剤層が、アクリル系粘着剤またはハイドロコロイド系粘着剤から選択される１種以上である請求項１記載のスマートフォン操作用貼付材。
【請求項３】
導電性のある金属繊維や金属物質を支持体層に含まない請求項１記載のスマートフォン操作用貼付材。
【請求項４】
貼付材における支持体層の厚さと、粘着剤層及びその他の任意層の厚さの比は、４：１〜１０：１である請求項１記載のスマートフォン操作用貼付材。
【考案の詳細な説明】
【技術分野】
【０００１】
本考案は指先に貼付することにより、スマートフォンの画面をフリックしても、皮脂で画面を汚染することがない指用のスマートフォン操作用貼付材（以下、「貼付材」ということがある。）に関する。
【背景技術】
【０００２】
現在、スマートフォンで採用されている検出方式として、「抵抗膜方式（感圧式）」、「静電容量方式」、「投影型静電容量方式」等が存在する。
「抵抗膜方式（感圧式）」は、指などで押した画面の位置を電圧変化の測定によって検知する。内部構造は、それぞれ透明電極膜（導電層）を配置したガラス面とフィルム面が少しだけすき間を設けて張り付けている。フィルムの表面を押すと、フィルム側とガラス側の電極同士が接触して電気が流れ、その電圧の変動を検出することで接点の位置をとらえる。
「静電容量方式」は、画面に指で触れると発生する微弱な電流、静電容量（電荷）の変化をセンサーで感知し、タッチした位置を把握する。
「投影型静電容量方式」は、演算処理ICを搭載した基板層の上に、特定のパターンで透明電極の層を配置し、表面はガラスやプラスチックなどのカバー（絶縁体）を重ねている。
【０００３】
指で触れて操作するスマートフォンの画面は、指で触れていくうちに皮脂が付着し、また埃などの影響で、次第に画面が見えにくくなってくる。指が触れる操作には、指を点で接触させる「タップ」、指で画面を押してから、さっとはじくように動かす「フリック」、画面を押しながら、一定方向へ掃くように”動かす「スワイプ」が存在するが、特にフリックの操作は、はじめに指を比較的強く画面に押し付けるために、汚染を拡大する。従来から、スマートフォンの画面の汚れを除去する為には、画面に損傷を与えない柔らかい布状の物で拭うなどして汚れを落としてきた。この作業は一日に何回も行われるため、相当な時間が拭き掃除に費やされていた。このような問題を解決するために、手で画面を汚さなくても操作ができるように、タッチペンや静電気及び塵・埃除去用手袋などが考案されている。例えば、特許文献１に示すものは、指先部分が導電性繊維の糸を用いて編成されている手袋のスマートフォン用操作用貼付材で、手袋を装着したままの状態で画面に触れて操作できるので、画面が汚れにくいという事に効果的である。また、特許文献２には、タッチパネルの画面に付着した手垢等の汚れをふき取るために、導電性を有する油膜除去機能を持つクリーナー素材からなるシート本体の片面に、両面粘着材を貼り付けたことを特徴とするタッチパネル操作具が開示されている。
【０００４】
しかしながら、文献１の方法では、手袋を被着する事で、スマートフォン操作中の手袋内の蒸れや暑さの不快感等を生じる問題点があり、文献２では、導電性を有する素材を用いるために、スマートフォン操作者が触れてもいないのに、意図しない操作（誤動作）が行われる可能性がある。また、指先を直接タッチパネルに接触するための開口部を設けていることにより、指先を保護できていないことに注目するべきである。また、一日に何度も指でスマートフォンの画面をフリックする操作は指先に相当のダメージを与える。指を保護しながら、スマートフォンを操作できることが望まれている。
【先行技術文献】
【特許文献】
【０００５】
【特許文献１】特開２００８−０８１８９６
【特許文献２】特開２０１２−２４２９２２
【考案の概要】
【考案が解決しようとする課題】
【０００６】
本考案は、スマートフォン画面を指で触れて操作する際に、指の腹側に貼付することによって、スマートフォン画面に皮脂を付着させることなく、また、画面を汚染することがなく、タップやフリック、スワイプ操作が可能であり、指を保護することが可能なスマートフォン操作用貼付材を提供することにある。
【課題を解決するための手段】
【０００７】
本考案によれば、支持体層の片面に粘着剤層が設けられた層構成を有するスマートフォン操作用貼付材において、
フィルムまたは布帛からなる柔軟性のある支持体層と、粘着剤層、任意のその他の層、剥離シートをこの順に備え、すべり性試験におけるすべり角度が２５°以下であり、支持体層、粘着剤層および任意のその他の層の厚さの合計が４５０μｍ以下である、指用のスマートフォン操作用貼付材が提供される。
【０００８】
また、本考案によれば、実施の形態として、以下の（１）〜（３）の指用のスマートフォン操作用貼付材が提供される。
（１）粘着剤層が、アクリル系粘着剤またはハイドロコロイド系粘着剤から選択される１種以上である前記のスマートフォン操作用貼付材。
（２）導電性のある金属繊維や金属物質を支持体層に含まない前記のスマートフォン操作用貼付材。
（３）貼付材における支持体層の厚さと、粘着剤層及びその他の任意層の厚さの比は、４：１〜１０：１である前記のスマートフォン操作用貼付材。
【考案の効果】
【０００９】
本考案によれば、スマートフォンの画面に対してタップやフリック、スワイプ操作を行っても画面を汚染することがなく、スマートフォンと接触する指先を保護できる指用のスマートフォン操作用貼付材が提供される。
【図面の簡単な説明】
【００１０】
【図１】本考案の実施例を示す断面図である。
【考案を実施するための形態】
【００１１】
以下、本考案の実施するための形態を具体的に説明する。
（支持体層）
本考案の貼付材に用いる支持体層としては、伸縮性が良好なフィルムや布帛（不織布、織布、編布）を挙げることができる。
このような支持体層の具体例として例えば、ポリウレタンフィルム、ポリエステルフィルム、ポリオレフィンフィルム、ポリウレタン不織布、ポリエステル不織布、ポリオレフィン不織布、綿織布、綿編布などが挙げられる。支持体の厚みは、フィルムであれば、通常１０〜１００μｍ、好ましくは２０〜４０μｍである。不織布、編布、織布では通常５０〜４００μｍ、好ましくは５０〜１５０μｍである。
さらに、スマートフォンの画面をスワイプやフリックをした際に、引っかかりがない支持体とすることが必要であり、後述するすべり性試験において、すべり角度が２５°以下、好ましくは２０°以下であることが必要である。
【００１２】
その他、支持体層は伸縮性があることが好ましい。伸縮性の客観的な指標としては、１５％伸張時の応力を使用することができる。本考案で使用する支持体の１５％伸張時の応力は、通常、１５Ｎ／１５ｍｍ以下、好ましくは８Ｎ／ｍｍ以下である。支持体層の１５％伸張時の応力がこの範囲内にある時に、貼付する指の腹側の皮膚に追従しやすい貼付材を得ることができる。支持体層の１５％伸張時の応力の下限は、通常、１Ｎ／１５ｍｍ程度である。ここで、支持体層の１５％伸張時の応力は、湿度２３±２℃、相対湿度６５±５％の雰囲気中で１５ｍｍ×１５０ｍｍの試料を、インストロン型引張試験機を用いて１００ｍｍ／ｍｉｎの速度で１５％伸ばした時の応力として測定される値である。
なお、支持体層に銅、鉄などの金属からなる導電性のある繊維や物質を含有させたものは、スマートフォン操作者が触れてもいないのに、意図しない操作（誤動作）が行われる可能性があり、また、スマートフォンの画面をフリックする際に画面に傷がつく場合があるため、好ましくない。本考案における支持体層は、導電性のある金属繊維や金属物質を含まないものとすることが特に好ましい。
【００１３】
（粘着剤層）
本考案の貼付材に用いる粘着剤層は、剥離時に皮膚面から角質細胞を剥離し難く、皮膚面に損傷を与えにくいものが好ましく、さらにフリック操作等によって、指から貼付材が剥がれないようにすることが必要である。
【００１４】
本考案の貼付材に使用する粘着剤層としては、例えば、アクリル系粘着剤、ゴム系粘着剤、シリコーン系粘着剤、ハイドロコロイド系粘着剤などを挙げることができる。これらの粘着剤の中でも、初期タックあるいは皮膚刺激の面からは、（メタ）アクリル酸アルキルエステルを主成分単量体とする単量体または単量体混合物を（共）重合して得られるアクリル系粘着剤や、ハイドロコロイド系粘着剤が好ましく、特に、指を保護し指先の治癒効果をもたせる場合は、保湿効果の高いハイドロコロイド系粘着剤が好ましい。これらの粘着剤は支持体上の全面に塗布されるか、パターンコーティングとして塗布され、また発泡を行っても良い。粘着剤層の厚みは、通常、５〜１００μｍ、好ましくは５〜５０μｍである。
【００１５】
本考案で使用する粘着剤層としては、貼付材としたときの対ベークライト粘着力を指標とすることができる。本考案で使用する貼付材の対ベークライト粘着力は、７．５Ｎ／１５ｍｍ以下、好ましくは６．５Ｎ／１５ｍｍ以下である。対ベークライト粘着力の下限は、通常、０．６Ｎ／１５ｍｍ程度である。ここで、対ベークライト粘着力とは、ＪＩＳ  Ｚ０２３７の１８０度引き剥し法に準拠して、幅１５ｍｍの粘着テープのベークライトパネルに対する粘着力を測定した値である。
【００１６】
（その他の任意の層）
本考案の貼付材の粘着剤面上に、粘着剤面よりも小さい別の層を任意で配置することができる。別の層は、綿又はハイドロコロイドで形成されたものが好ましい。このようにすることで、スマートフォンの画面に対して指で操作する際にクッション性をもってやさしくタッチができ、またフリックやスワイプ操作でダメージを受けた皮膚表面を保護するという点で好ましい。ただし、スマートフォンの画面の反応が悪くなる恐れがあるため、その他の任意の層の厚さは１０〜１００μｍ程度であることが好ましい。
【００１７】
（剥離フィルム）
本考案の貼付材に用いる剥離フィルム層の素材は、指に被着前の貼付材の粘着面をカバーし、容易に剥がすことが出来る、一般的に用いられているものである。貼付材よりも剥離フィルムを大きくすることが、貼付材の剥離しやすさの点で好ましい。
【００１８】
（貼付材）
本考案の貼付材は、貼付材における支持体層、粘着剤層、その他の任意層の総厚を４５０μｍ以下とすることが必要である。それ以上になると、スマートフォンの操作の際、感度が悪くなり、貼付材を貼付した指でスマートフォンを操作する際に、反応しがたくなる。
また、貼付材の粘着剤成分（特にオイル成分）が製造から時間がたつことによって移行したり、使用時にフリックやスワイプ操作を繰り替えしたりすることにより、粘着剤成分が支持体層側に移行する、いわゆる裏抜け状態が起こることがある。裏抜けが起きると、スマートフォンの操作をするたびに画面を汚すこととなり、画面が見えにくくなってしまう。よって、貼付材における支持体層の厚さと、粘着剤層及びその他の任意層の厚さの比は、４：１〜１０：１であることが好ましい。
本考案の貼付材は、操作する指が直接スマートフォンの画面に触れることがなく、指がスマートフォン画面に触れる部分を十分に覆う様なサイズとすることが特に好ましい。貼付材の大きさや形状に制限はないが、０．５ｃｍ２〜４ｃｍ２が好ましく、円形、楕円形、Ｒをもつ矩形、ブーメラン形状、しずく形、棒状とすることが好ましい。
本考案の貼付材は、支持体層又は粘着剤層を着色することができる。
【００１９】
（その他の態様）
本考案の貼付材は、通常はシート状で提供されるが、指の腹部分を覆うのに十分な大きさで任意でカットできるように、ロール状でも提供することができる。
【００２０】
（貼付材の製造方法）
本考案における貼付材の製造法としては特に限定されないが、剥離シートに粘着剤を塗布した後に、支持体層と貼り合わせ、任意の大きさにカットすることで本考案の貼付材を得ることができる。
【００２１】
（使用方法）
本考案の貼付材の通常の使い方としては、剥離フィルム層を剥がし除き、粘着剤層の粘着面を、スマートフォン画面に触れて操作する指（通常は人差し指だが、他の指でも可能）の爪側の先端部から指の腹部にかけて覆うように貼付する。このようにすることで、貼付材の支持体がスマートフォン画面を直接触れるようになり、スマートフォンを操作することができる。
本考案のスマートフォン操作用貼付材は、特に、「静電容量方式」と「投影型静電容量方式」のスマートフォン用途として用いることが好ましい。また、本考案の貼付材は、タブレットにも適用可能であり、本発明の適用範囲内である。
【実施例】
【００２２】
以下に実施例を示して、本考案について具体的に説明するが、本考案はこれらの実施例に限定されるものではない。下記実施例１、２、３および比較例１を用意して、評価を行った。
【００２３】
［実施例１］
アクリル系粘着剤（２−エチルヘキシルアクリレート８７重量％、酢酸ビニル１０重量％、及びアクリル酸３重量％の共重合体の溶液）を乾燥後の厚さが４０μｍとなるように剥離シートに塗布し、その後乾燥して粘着剤層を形成した。厚さ２４０μｍのポリウレタン不織布を支持体として、その不織布側に上記剥離シート上に形成した粘着剤層を転写して支持体層/粘着剤層/剥離シートの順番になるように積層して、縦２０ｍｍ、横１０ｍｍの略楕円形状に裁断して、貼付材とした。
【００２４】
［実施例２］
ハイドロコロイド系粘着剤（ＳＩＳ、ＰＩＢ、樹脂、流動パラフィン、カルボキシメチルセルロースより構成される）を、ホットメルトで溶融し、厚さが２００μｍになるように、剥離シートに塗布し、厚さ４０μｍのポリウレタンフィルムを支持体として、支持体層/ハイドロコロイド層/剥離シートの順番になるように積層して、縦２０ｍｍ、横１０ｍｍの略楕円形状に裁断して、貼付材とした。
【００２５】
［実施例３］
支持体層としては、４４ｄｔｅｘのポリエステルフィラメント９３質量％と４４ｄｔｅｘのポリウレタン弾性フィラメント７質量％を使用し、ラッセル編みしたタテ編布であって、１ｃｍ２当りの列数が１４列、１列当りの孔数を１２個としたものを用意した。次に、加熱発泡したアクリル系粘着剤〔（アクリル酸２−エチルヘキシル／酢酸ビニル／アクリル酸＝８７／１０／３）を１００重量部、エポキシ系架橋剤（テトラッドＸ、三菱瓦斯化学社製）を０.０３重量部として反応させたもの〕を、乾燥後の厚みが４０μｍの厚さになるように支持体に塗布して粘着剤層を形成し、剥離シートで覆った後、縦２０ｍｍ、横１０ｍｍの略楕円形状に裁断して、貼付材とした。なお、参考値として実施例３の支持体の動摩擦係数は０．３４であった。
【００２６】
［比較例１］
市販されている一般的なテーピングテープ（支持体層：織布、粘着剤層：アクリル系粘着剤）を使用した。
【００２７】
［すべり性試験］
スマートフォンをフリックする力を電子はかりで測定したところ、ばらつきはあるものの、平均値が約５０ｇであった。そこで、５０ｇの重りに本考案の貼付材を貼付し、スマートフォンの画面に対するすべり性試験を行った。
すべり性試験としては、５０ｇの直方体状のおもりの最下面に、実施例の貼付材の剥離シートを剥がして粘着剤面を貼り付け、支持体層をスマートフォンの画面に接するように静かに配置し、水平面を０°としてスマートフォンを傾けていき、おもりが滑り始める角度を求めた。スマートフォンは、京セラ製“DIGNO-DUAL２（WX10K）”を用いた。結果を表１に示す。
【００２８】
（フリック性試験）
実施例の貼付材を人差し指の指先に貼付し、スマートフォンの画面をフリックし、画面操作を行うことが可能であった場合は“良好”、画面操作ができなかった場合は“不可”とした。結果を表１に示す。
【表１】
0003204146.tif 000003
【００２９】
実施例１〜３の貼付材は、指先に貼りやすく、指先を保護しながらスマートフォンの画面を汚すことがなくフリック操作が良好であることを確認した。一方、比較例１の貼付材は、総厚が厚いため、スマートフォンの画面操作ができなかった。
【符号の説明】
【００３０】
１  貼付材
２  支持体層
３  粘着剤層
４  その他の任意の層
５  剥離シート
【図１】
0003204146.tif 000004